(57)【要約】【課題】塗工紙でありながら非塗工紙のように手肉感や印刷作業性に優れる印刷用微塗工紙を低い製造コストで提供する。【解決手段】坪量が３５〜５０g/ｍ2である印刷用微塗工紙において、ＪＩＳ  Ｐ  ８２２０に準拠して用紙を離解した際の、ＪＩＳ  Ｐ  ８１２１に準拠したパルプ濾水度が２５０〜５００ｍｌＣＳＦであり、カヤニ繊維長測定機により測定される平均繊維長が１．０〜１．５ｍｍになるように原料パルプが配合され抄紙されている。【選択図】なし【特許請求の範囲】
【請求項１】
坪量が３５〜５０g/ｍ2である印刷用微塗工紙において、ＪＩＳ  Ｐ  ８２２０に準拠して用紙を離解した際の、ＪＩＳ  Ｐ  ８１２１に準拠したパルプ濾水度が２５０〜５００ｍｌＣＳＦであり、カヤニ繊維長測定機により測定される平均繊維長が１．０〜１．５ｍｍになるように原料パルプが配合され抄紙されていることを特徴とする印刷用微塗工紙。
【請求項２】
前記原料パルプは、ＪＩＳ  Ｐ  ８１２０に準拠した染色法により染色される機械パルプが２０〜６０％含まれていることを特徴とする請求項１記載の印刷用微塗工紙。
【請求項３】
ＪＩＳ  Ｐ  ８２５１に準拠して得られる灰分が２０〜３５％であり、この灰分中に炭酸カルシウムが３０〜５０％含有されていることを特徴とする請求項１又は２記載の印刷用微塗工紙。
【請求項４】
熱水抽出における澱粉量が０．５〜５．０％にされていることを特徴とする請求項１〜３のいずれかに記載の印刷用微塗工紙。
【発明の詳細な説明】
【技術分野】
【０００１】
本発明は、印刷用微塗工紙、特にインキ着肉性、不透明度、手肉感、及び印刷作業性に優れる軽量な印刷用微塗工紙に関するものである。
【背景技術】
【０００２】
カタログやダイレクトメールのように軽量な用紙には非塗工紙と塗工紙とが通常使用されている。前記非塗工紙で軽量なものには上質の薄葉紙や約款用紙等が多用されており、この種の薄葉紙等は手肉感が良好で高級感に富み、厚肉で捲りやすいので製本作業性も良好である。しかし、塗工されていないため不透明度が不十分で、インキ着肉性も劣ることが多く、未だ十分な印刷適性を満足できるものは知られていない。
一方、塗工紙は塗工層を設けてあるのでインキ着肉性に優れ、塗工層に配合される顔料の作用により不透明度にも優れるが、塗工により嵩減りしやすいため手肉感が劣り、印刷作業性も良くない。
【０００３】
よって、軽量な用紙においては、例えば広告宣伝用のカタログのようにインキ着肉性を重視するか、冊子のマニュアルや取扱説明書のように製本作業性を重視するかで、非塗工紙と塗工用紙とを分けて用いるしかなく、印刷業者や製本業者等のユーザにおいて用紙管理に手間がかかったり、製本等の作業が繁雑になったりするといった問題が指摘されていた。特にダイレクトメールのように広告宣伝のチラシと共にマニュアル等の冊子とを同封して用いる場合は、塗工紙でありながら非塗工紙のように手肉感や印刷作業性に優れる印刷用微塗工紙が強く望まれていた。
【０００４】
一方、インキ着肉性に優れ、不透明度が高く、軽量な印刷用微塗工紙を得る手段として、機械パルプをマーセル化して使用する方法（特許文献１）、塗料中の澱粉部数を規定する方法（特許文献２）、及び顔料の粒子径分布等を規定する方法（特許文献３及び４）などが提案されている
【特許文献１】特開平７−２５８９９７号公報
【特許文献２】特開２００４−２９６００３号公報
【特許文献３】特開２００４−３０８３号公報
【特許文献４】特開２００５−４２２４２号公報
【発明の開示】
【発明が解決しようとする課題】
【０００５】
前記特許文献１は、水酸化ナトリウム水溶液等で３０〜６０％マーセル化された部分マーセル化パルプを用いており、この部分マーセル化パルプにより剛性に富む原紙を形成することで、この原紙より形成される塗工紙に剛性を持たせ、製本作業性等を良好に維持している。しかし、３０〜６０％の部分マーセル化ではあっても、マーセル化すればセルロース間に水素結合が形成され難くなって、紙力が低下する可能性がある。また、マーセル化処理は原料パルプを２次的に処理するため、特殊なパルプ化設備が必要となり、工程を複雑にして経済的には良策とはいえない。
【０００６】
前記特許文献２は、塗工用紙の塗工層に澱粉を２０〜６０重量部に添加し、多量に含まれる澱粉により塗工層が薄くなってもインキ着肉性が発揮できるようにしており、また前記特許文献３及び４は、塗工用紙における塗工層に添加する顔料の粒度分布を規定して、顔料粒子の原紙表面への被覆度を上げることでインキ着肉性を良好に維持している。
しかしながら、特許文献２〜４はいずれも、低坪量化に伴って塗工層が薄くなってもインキ着肉性を良好に維持できるようにしているものであって、塗工用紙が非塗工用紙に比べて本来劣る手肉感や製本作業性を向上させるものではなく、塗工紙でありながら非塗工紙のように手肉感や印刷作業性に優れるものではない。
【０００７】
本発明はこのような問題点に鑑みて試されたものであって、その目的は、塗工紙でありながら非塗工紙のように手肉感や印刷作業性に優れる印刷用微塗工紙を低い製造コストで提供することにある。
【課題を解決するための手段】
【０００８】
前記目的を達成するため、本発明は、次の手段を講じた。
即ち、坪量が３５〜５０g/ｍ2である印刷用微塗工紙において、ＪＩＳ  Ｐ  ８２２０に準拠して用紙を離解した際の、ＪＩＳ  Ｐ  ８１２１に準拠したパルプ濾水度が２５０〜５００ｍｌＣＳＦであり、カヤニ繊維長測定機により測定される平均繊維長が１．０〜１．５ｍｍになるように原料パルプが配合され抄紙されている。
これによって、原紙（塗工層の基体となるパルプ繊維で形成された紙支持体を示す。以下、同じ。）の剛性が高くなると共に、原紙の上に塗工を行っても圧縮変形（嵩減り）せず嵩を維持しやすくなるので、塗工紙でありながら非塗工紙のように良好な手肉感や印刷作業性を発揮できると共に、特殊な工程を設ける必要がないので製造コストが嵩むことがない。
【０００９】
前記原料パルプは、ＪＩＳ  Ｐ  ８１２０に準拠した染色法により染色される機械パルプが２０〜６０％含まれている。
これによって、不透明度の向上効果に優れ、剛直な機械パルプより主に構成されているので、製品用紙の不透明度を向上できると共に製品用紙の剛性が向上し製本作業性がさらに良好になる。
ＪＩＳ  Ｐ  ８２５１に準拠して得られる灰分が２０〜３５％であり、この灰分中に炭酸カルシウムが３０〜５０％含有されている。
【００１０】
これによれば、紙力を低下させないように填料を増配でき、この填料増配により不透明度が向上する。
熱水抽出における澱粉量が０．５〜５．０％にされている。
これによれば、内添及び外添の澱粉を一定にでき、裏抜けを防止しつつ良好なインキ着肉性を発揮でき、印刷適性を良好にできる。
【発明の効果】
【００１１】
本発明により、塗工紙でありながら非塗工紙のように手肉感や印刷作業性に優れる印刷用微塗工紙を低い製造コストで提供できる。
【発明を実施するための最良の形態】
【００１２】
本発明の印刷用微塗工紙は、商業印刷や通信販売等における出版印刷において印刷されるダイレクトメール、カタログ、マニュアル、カラー辞書、取扱説明書、約款、決算書、名簿等に用いられるものであって、印刷用塗工紙としてのみならず薄葉紙タイプの非塗工紙の用途でも用いられる。
印刷用微塗工紙は原料パルプを抄紙してなる原紙と、この原紙の表面に形成される塗工層とから構成されており、原料パルプは、サーモメカニカルパルプ（ＴＭＰ）、加圧砕木パルプ（ＰＧＷ）などの機械パルプを主として、これにクラフトパルプ（ＫＰ）、亜硫酸パルプ（ＳＰ）などの化学パルプ；ケミカルサーモメカニカルパルプ（ＣＴＭＰ）などの半化学パルプ；脱墨古紙パルプ（ＤＩＰ）などの古紙パルプ；麻パルプ、ケナフパルプなどの非木材系パルプから構成されている。なお、原料パルプには例えばマーセル化のような２次的な処理を行ったものも含められる。
【００１３】
原料パルプは、製品用紙をＪＩＳ  Ｐ  ８２２０に準拠して離解し、この離解されたスラリーについて求められるＪＩＳ  Ｐ  ８１２１に準拠したパルプ濾水度が２５０〜５００ｍｌＣＳＦ、好ましくは２５０〜３００ｍｌＣＳＦであって、カヤニ繊維長測定機により測定される平均繊維長が１．０〜１．５ｍｍ、好ましくは１．１〜１．４ｍｍを満足するように、原料パルプを所定の配合率で配合すると共に、必要に応じて分級選別やリファイニングにおける叩解度の調整を行って調成されている。これによって、嵩減りし難く剛性に富む原紙を形成でき、塗工を行っても嵩が維持されるので良好な手肉感が得られると共に、塗工を行っているので非塗工紙に比べて良好なインキ着肉性を得ることが可能となる。
【００１４】
なお、前記離解方法は、ＪＩＳ  Ｐ  ８２２１に記載されるビータやＪＩＳ  Ｐ  ８２２２に記載されるＰＦＩミルのように、製品用紙を構成するパルプ繊維を叩解する危険の少ない標準離解機を用いるのが良く、これによって平均繊維長やパルプ濾水度を精度良く計測できる。また、ＪＩＳ  Ｐ  ８２２０の離解方法は製品用紙とパルプスラリーとの離解状態に大差がないので、抄紙前の場合はパルプスラリーを計測することも可能である。
前記原紙は、原料パルプを構成する前記機械パルプ、化学パルプ、古紙パルプ等を所定の配合比率で配合することにより形成可能であるが、パルプの原木の種類等によっては単に原料を配合するのみでは前記平均繊維長やパルプ濾水度を維持するのが困難な場合がある。よって、必要に応じて分級選別を行ったり、叩解度を調整したりするのが良い。
【００１５】
前記分級選別は配合前の前記機械パルプ、化学パルプ、古紙パルプ等のパルプ原料に対して個別に、あるいはこれらを配合した後の原料パルプに対して行われる。また、叩解度は主に前記機械パルプ、化学パルプ、古紙パルプ等の原料調成のリファイニングで通常の叩解度より工程上がりの叩解度を変更することで行われる。
前記分級選別やリファイニングの叩解度の変更は原料とされるパルプの種類や原木の種類、あるいはこれらの配合比率にも影響を受けるので、一概には好適範囲を定めにくいが、処理後の平均繊維長が少なくとも１．０〜１．５ｍｍ、好ましくは１．１〜１．４ｍｍを満足するように分級選別するか、濾水度２５０〜５００ｍｌＣＳＦ、好ましくは２５０〜３００ｍｌＣＳＦまで叩解するのが好ましい。なお、分級選別には例えばジョンソンフランクショネーター、アトマイジングホール、Ｘ−クロン等の水力学的分級方式、又はマルチフラクター、ＣＨ−Ｆスクリーン、ファイバークラフター等の機械的分級方式のいずれも用いることができる。
【００１６】
前記原料パルプの配合比率は機械パルプを主体とするものであり、この機械パルプはＪＩＳ  Ｐ  ８１２０に準拠して配合量を求めた場合に、２０〜６０重量％、好ましくは３０〜５０重量％とされる。機械パルプを２０〜６０重量％、好ましくは３０〜５０重量％配合することで、不透明度に優れる機械パルプで原紙が主に構成されるので、印刷用微塗工紙の不透明度を向上させることが可能となる。この機械パルプには新配合の機械パルプと脱墨古紙パルプ由来の機械パルプとが含まれる場合があるので、原紙中に含まれる機械パルプ配合量を正確に計測するために、ＪＩＳ  Ｐ  ８１２０に規定されるロフトンメリット染色法によりリグニン染色を行って機械パルプの配合比率を求めるのが好ましい。
【００１７】
前記原料パルプには、填料（以下、内添填料とよぶ）が内添されており、この内添填料としては、例えば重質炭酸カルシウム、軽質炭酸カルシウム、カオリン、焼成カオリン、ホワイトカーボン、デラミカオリン、タルク、クレー、亜硫酸カルシウム、珪藻土、炭酸マグネシウム、二酸化チタン、シリカ等の無機填料や、ポリスチレン樹脂粒子や尿素ホルマリン樹脂粒子等の有機填料を使用できる。好ましくは、環境負荷の低減に鑑みて炭酸カルシウムを用いるのがよい。
また、前記原紙には、原料パルプ及び填料以外に、歩留向上剤、濾水性向上剤、内添サイズ剤、紙力向上剤、染料、蛍光増白剤、ピッチコントロール剤、スライムコントロール剤、消泡剤、ｐＨ調整剤等から選ばれる少なくとも１種を加えても良い。特に、紙力向上剤としては澱粉を用いるのが好ましく、これによって原紙の剛性や紙力が向上する。
【００１８】
前記塗工層は、顔料として炭酸カルシウムを含み、この顔料をバインダに添加してなる塗工剤を塗工装置で塗工して形成されている。この塗工層は、９〜１５ｇ／ｍ2好ましくは１０〜１４ｇ／ｍ2の塗工量とされるのが良く、これによって良好なインキ着肉性と不透明度と得ることができる。また、前記炭酸カルシウムには軽質炭酸カルシウムを用いるのが好ましく、これによって印刷版の摩耗を抑制できる。
前記顔料には炭酸カルシウム以外の顔料としては、例えばサチンホワイト、亜硫酸カルシウム、硫酸バリウム、タルク、カオリン、クレー、焼成カオリン、ホワイトカーボン、デラミカオリン、珪藻土、炭酸マグネシウム、二酸化チタン、水酸化アルミニウム、水酸化カルシウム、水酸化マグネシウム、水酸化亜鉛、酸化亜鉛、酸化マグネシウム、ベンドナイト、セリサイト等の無機顔料やポリスチレン樹脂微粒子、尿素ホルマリン樹脂微粒子、微小中空粒子等の有機顔料等を適宜添加しても良く、特に不透明度向上効果に優れる二酸化チタンが好ましい。
【００１９】
前記炭酸カルシウムはＪＩＳ  Ｐ  ８２５１に準拠する５２５℃燃焼法による灰分測定において、灰分が２０〜３５％でかつ灰分中に炭酸カルシウムが３０〜５０％含まれるように、塗工剤中に１０〜５０重量％、好ましくは２０〜４０重量％添加するのがよい。これによって、填料増配による紙力低下を起こさないように不透明度を上げることができるからである。
前記バインダは、酸化澱粉、カチオン化澱粉、両性澱粉、エステル化澱粉、デキストリンなどの澱粉系バインダを用いるのが好ましい。なお、澱粉系バインダ以外のバインダとしては、塗工紙用に従来から用いられている、スチレン・ブタジエン系、スチレン・アクリル系、エチレン・酢酸ビニル系、ブタジエン・メチルメタクリレート系、酢酸ビニル・ブチルアクリレート系等の各種共重合体、あるいはポリビニルアルコール、無水マレイン酸共重合体、アクリル酸・メチルメタクリレート系共重合体等の合成接着剤：カゼイン、大豆蛋白、合成蛋白などの蛋白質類：カルボキシメチルセルロース、ヒドロキシメチルセルロース、ヒドロキシエチルセルロース等のセルロース誘導体などを１種以上を併用して使用することができる。
【００２０】
前記澱粉は、塗工層のバインダ及び内添サイズ剤として添加配合され、これらの総量として熱水に抽出される澱粉量で０．５〜５．０％、好ましくは１．０〜４．５％とするのが好ましい。澱粉量を５．０％、好ましくは４．５％以下にすることによって裏抜けが防止できると共にインキ着肉性が向上でき、また澱粉量を０．５％、好ましくは１．０％以上にすることによって剛度の低下が防止できると共に印刷製本作業性を良好にすることができる。
前記塗工装置は、例えばブレードコータ、バーコータ、ロールコータ、エアナイフコータ、リバースロールコータ、カーテンコータ、サイズプレスコータ、ゲートロールコータ等を用いることができる。
【００２１】
以下に実施例を挙げて、本発明を具体的に説明するが、勿論これらの例に限定されるものではない。尚、特に断らない限り、例中の部および％はそれぞれ重量％を示す。また、得られた塗工紙について以下に示すような評価法に基づいて試験を行った。評価方法の項目の後に、各評価値の単位を括弧書きで記した。
〈評価方法〉
（１）パルプ濾水度（ｍｌＣＳＦ）：製品用紙からＪＩＳ  Ｐ  ８２２０に準拠してスラリー状態の試料を調製し、その後にＪＩＳ  Ｐ  ８１２１（１９９５年）に規定されるカナダ標準濾水度をパルプ濾水度として測定する。
（２）重量平均繊維長（ｍｍ）：製品用紙からＪＩＳ  Ｐ  ８２２０に準拠してスラリー状態の試料を調製し、その後にＪＡＰＡＮ  ＴＡＰＰＩ  Ｎｏ．５２（２０００年）に規定される重量平均繊維長を測定する。測定にはカヤニ社製繊維長分布測定器機ＦＳ−１００を用いた。
（３）灰分及び灰分中の炭酸カルシウム（％）：製品用紙をＪＩＳ  Ｐ  ８２５１（２００３年）に準拠して５２５℃で燃焼させた場合の灰分を求めた。次いで、酸性溶液で処理して灰分中の炭酸カルシウムを求めた。
（４）澱粉量（％）：製品用紙を１０ｃｍ×１０ｃｍに切り取り、裁断後、蒸留水１００ｍｌを加え、沸騰湯浴中で処理した。熱水抽出液から１０ｍｌをサンプリングし、所定量の２Ｎ−ＨＣｌ、所定量の４％ホウ酸水溶液を加え、さらに所定量のヨウ化カリウム／ヨウ素溶液を加え、所定量の水で希釈した。２０分後に６８０ｎｍの吸光度を測定し、溶液中の澱粉濃度を澱粉量とした。澱粉量はあらかじめ作成しておいた検量線より求めた。
（５）密度（ｇ／ｃｍ3）：ＪＩＳ  Ｐ  ８１１８（１９９８年）に準じる密度を求めた。○：優れる、×：問題あり
（６）不透明度（％）：ＪＩＳ  Ｐ  ８１４９（２０００年）に準じる不透明度を求めた。○：優れる、×：問題あり
（７）剛度（クラーク）：ＪＩＳ  Ｐ  ８１４３（１９９６年）に準じる剛度（こわさ）を求めた。○：優れる、×：問題あり
（８）印刷適性：印刷適性は、ローランド社製のオフセット輪転機（４色）を用いて、オフセット用印刷インキ（大日本インキ化学工業社製ＶＡＬＵＥＳ−Ｇ）を用いて印刷速度７５００枚／時で印刷し、印刷物（墨藍紅黄４色ベタ印刷部）の表面をＪＩＳ  Ｐ  ８１４２に基づいて測定してインキ着肉性を目視評価し、これを４段階評価した。◎：非常に優れる、○：優れる、△：やや問題あり、×：問題あり
（９）印刷製本作業性：印刷製本作業性は印刷作業時の断紙発生頻度と製本作業性とを４段階で評価した。◎：非常に優れる、○：優れる、△：やや問題あり、×：問題あり
【実施例１】
【００２２】
機械パルプとしてＴＭＰ（サーモメカニカルパルプ、主成分ラジアータパイン）を５０部、同じくＮＫＰ（針葉樹クラフトパルプ、主成分ラジアータパイン）を２０部、ＬＫＰ（広葉樹クラフトパルプ、主成分アカシア）を配合し、製品用紙でパルプ濾水度２５０ｍｌＣＳＦ、平均繊維長１．０ｍｍの紙料（原料パルプ）を調成し、ここに炭酸カルシウム（東洋電化工業社製ＴＮＣ−Ｓ３８０）を４％、カチオン化澱粉（アベベジャパン社製アミロファックスＴ２６００）を１％配合し、これをオントップ多筒型抄紙機で抄紙して原紙を得た。なお、前記配合比率はＪＩＳ  Ｐ  ８１２０に準拠して染色法により染色される機械パルプ等の配合比率である。
【００２３】
次いで、カオリナイト（リオカピムカオリン社製カピムＤＧ）と、炭酸カルシウム（ファイマテック社製ＦＭＴ９００）と、二酸化チタン（チタン工業社製ＫＡ１００）とを配合した塗工剤をゲートロールコータで前記原紙の表裏面に塗工量９ｇ／ｍ2で塗工乾燥させ、ＪＩＳ  Ｐ  ８１２４（１９９８年）で規定される坪量で４０ｇ／ｍ2の製品用紙を得た。この製品用紙をＪＩＳ  Ｐ  ８２５１（２００３年）に準拠して５２５℃で燃焼させると、灰分が２２％となり、この灰分中に炭酸カルシウムが３３％含まれていた。前記製品用紙を上記評価方法に従って品質評価し、表１に示される結果を得た。
【実施例２】
【００２４】
実施例１において、ＴＭＰを２０部、ＮＫＰを３０部、ＬＫＰを５０部配合し、製品用紙のパルプ濾水度４７６ｍｌＣＳＦ、平均繊維長１．３ｍｍの紙料を調成した。本実施例における塗工量は９ｇ／ｍ2であり、灰分は２４％で、この灰分中に炭酸カルシウムが５０％含まれていた。これら以外は実施例１と同様にして品質評価した。
【実施例３】
【００２５】
実施例１において、ＴＭＰを３０部、ＮＫＰを３０部、ＬＫＰを４０部配合し、製品用紙のパルプ濾水度３４８ｍｌＣＳＦ、平均繊維長１．３ｍｍの紙料を調成した。本実施例における塗工量は９ｇ／ｍ2であり、灰分は２９％で、この灰分中に炭酸カルシウムが４１％含まれていた。これら以外は実施例１と同様にして品質評価した。
【実施例４】
【００２６】
実施例１において、ＴＭＰを４０部、ＮＫＰを３０部、ＬＫＰを３０部配合し、製品用紙のパルプ濾水度３００ｍｌＣＳＦ、平均繊維長１．３ｍｍの紙料を調成した。本実施例における塗工量は９ｇ／ｍ2であり、灰分は３４％で、この灰分中に炭酸カルシウムが３２％含まれていた。これら以外は実施例１と同様にして品質評価した。
【実施例５】
【００２７】
実施例１において、ＴＭＰを５０部、ＮＫＰを３０部、ＬＫＰを２０部配合し、製品用紙のパルプ濾水度２６０ｍｌＣＳＦ、平均繊維長１．２ｍｍの紙料を調成した。本実施例における塗工量は９ｇ／ｍ2であり、灰分は３３％で、この灰分中に炭酸カルシウムが３５％含まれていた。これら以外は実施例１と同様にして品質評価した。
【実施例６】
【００２８】
実施例１において、ＴＭＰを４０部、ＮＫＰを４０部、ＬＫＰを２０部配合し、製品用紙のパルプ濾水度４５０ｍｌＣＳＦ、平均繊維長１．２ｍｍの紙料を調成した。本実施例における塗工量は９ｇ／ｍ2であり、灰分は２８％で、この灰分中に炭酸カルシウムが４４％含まれていた。これら以外は実施例１と同様にして品質評価した。
【実施例７】
【００２９】
実施例１において、ＴＭＰを５０部、ＮＫＰを５０部配合し、製品用紙のパルプ濾水度３４５ｍｌＣＳＦ、平均繊維長１．３ｍｍの紙料を調成した。本実施例における塗工量は１５ｇ／ｍ2であり、灰分は３０％で、この灰分中に炭酸カルシウムが３２％含まれていた。これら以外は実施例１と同様にして品質評価した。
【実施例８】
【００３０】
実施例１において、ＴＭＰを２０部、ＮＫＰを６０部、ＬＫＰを２０部配合し、製品用紙のパルプ濾水度５００ｍｌＣＳＦ、平均繊維長１．５ｍｍの紙料を調成した。本実施例における塗工量は１５ｇ／ｍ2であり、灰分は３０％で、この灰分中に炭酸カルシウムが３０％含まれていた。これら以外は実施例１と同様にして品質評価した。
【実施例９】
【００３１】
実施例１において、ＴＭＰを４０部、ＮＫＰを６０部配合し、製品用紙のパルプ濾水度４３５ｍｌＣＳＦ、平均繊維長１．２ｍｍの紙料を調成した。本実施例における塗工量は１５ｇ／ｍ2であり、灰分は２８％で、この灰分中に炭酸カルシウムが４５％含まれていた。これら以外は実施例１と同様にして品質評価した。
【実施例１０】
【００３２】
実施例１において、ＴＭＰを４０部、ＮＫＰを３０部、ＬＫＰを３０部配合し、製品用紙のパルプ濾水度３１１ｍｌＣＳＦ、平均繊維長１．０ｍｍの紙料を調成した。本実施例における塗工量は９ｇ／ｍ2であり、３５ｇ／ｍ2の坪量に抄紙され、灰分は２２％で、この灰分中に炭酸カルシウムが３８％含まれていた。これら以外は実施例１と同様にして品質評価した。
【実施例１１】
【００３３】
実施例１において、ＴＭＰを４０部、ＮＫＰを３０部、ＬＫＰを３０部配合し、製品用紙のパルプ濾水度３０８ｍｌＣＳＦ、平均繊維長１．２ｍｍの紙料を調成した。本実施例における塗工量は９ｇ／ｍ2であり、５０ｇ／ｍ2の坪量に抄紙され、灰分は２６％で、この灰分中に炭酸カルシウムが４６％含まれていた。これら以外は実施例１と同様にして品質評価した。
【実施例１２】
【００３４】
実施例１において、ＴＭＰを４０部、ＮＫＰを３０部、ＬＫＰを３０部配合し、製品用紙のパルプ濾水度３００ｍｌＣＳＦ、平均繊維長１．３ｍｍの紙料を調成した。本実施例における塗工量は９ｇ／ｍ2であり、灰分は２０％で実施例中最も低い灰分量となり、この灰分中に炭酸カルシウムが３２％含まれていた。これら以外は実施例１と同様にして品質評価した。
【実施例１３】
【００３５】
実施例１において、ＴＭＰを４０部、ＮＫＰを３０部、ＬＫＰを３０部配合し、製品用紙のパルプ濾水度３００ｍｌＣＳＦ、平均繊維長１．３ｍｍの紙料を調成した。本実施例における塗工量は９ｇ／ｍ2であり、灰分は３５％で実施例中最も高い灰分量となり、この灰分中に炭酸カルシウムが３２％含まれていた。これら以外は実施例１と同様にして品質評価した。
【実施例１４】
【００３６】
実施例１において、ＴＭＰを４０部、ＮＫＰを３０部、ＬＫＰを３０部配合し、製品用紙のパルプ濾水度３００ｍｌＣＳＦ、平均繊維長１．３ｍｍの紙料を調成した。本実施例における塗工量は９ｇ／ｍ2であり、灰分は２７％となり、この灰分中に炭酸カルシウムが３０％含まれており、実施例中最も低い炭酸カルシウム量となっている。これら以外は実施例１と同様にして品質評価した。
【実施例１５】
【００３７】
実施例１において、ＴＭＰを４０部、ＮＫＰを３０部、ＬＫＰを３０部配合し、製品用紙のパルプ濾水度３００ｍｌＣＳＦ、平均繊維長１．３ｍｍの紙料を調成した。本実施例における塗工量は９ｇ／ｍ2であり、灰分は２７％となり、この灰分中に炭酸カルシウムが５０％含まれており、実施例中最も高い炭酸カルシウム量となっている。これら以外は実施例１と同様にして品質評価した。
【実施例１６】
【００３８】
実施例１において、ＴＭＰを４０部、ＮＫＰを３０部、ＬＫＰを３０部配合し、製品用紙のパルプ濾水度３００ｍｌＣＳＦ、平均繊維長１．３ｍｍの紙料を調成した。本実施例における塗工量は９ｇ／ｍ2であり、灰分は２７％となっている。また、澱粉量は０．５％となり、実施例中最も低い含有量となった。これら以外は実施例１と同様にして品質評価した。
【実施例１７】
【００３９】
実施例１において、ＴＭＰを４０部、ＮＫＰを３０部、ＬＫＰを３０部配合し、製品用紙のパルプ濾水度３００ｍｌＣＳＦ、平均繊維長１．３ｍｍの紙料を調成した。本実施例における塗工量は９ｇ／ｍ2であり、灰分は２７％となっている。また、澱粉量は５．０％となり、実施例中最も高い含有量となった。これら以外は実施例１と同様にして品質評価した。
「比較例１」
製品用紙の平均繊維長が０．８ｍｍと短い原料パルプで構成され、坪量も３０ｇ／ｍ2と低い。
「比較例２」
製品用紙のパルプ濾水度２３０ｍｌＣＳＦと濾水度の小さい原料パルプで構成され、坪量も６４ｇ／ｍ2と高い。
「比較例３」
澱粉量が０．２ｇ／ｍ2と低く、塗工剤の塗工量も８ｇ／ｍ2と少なく、平均繊維長も１．８ｍｍと長い原料パルプで構成されている。
「比較例４」
製品用紙のパルプ濾水度が５５０ｍｌＣＳＦと大きい原料パルプで構成されている。
「比較例５」
機械パルプの配合比率が１０％、平均繊維長も０．７ｍｍと短い原料パルプで構成されている。
「比較例６」
機械パルプの配合比率が６０％で、製品用紙のパルプ濾水度が２００ｍｌＣＳＦと小さい原料パルプで調成されている。
「比較例７」
灰分量が１０％と低く、製品用紙のパルプ濾水度が２００ｍｌＣＳＦと小さい原料パルプで調成されている。
「比較例８」
製品用紙のパルプ濾水度が５５０ｍｌＣＳＦと大きい原料パルプで調整され、灰分量が４０％と高いものである。
「比較例９」
坪量が３０ｇ／ｍ2と低く、灰分中の炭酸カルシウムの含有量が２０％と低いものである。
「比較例１０」
坪量が３０ｇ／ｍ2と低く、灰分中の炭酸カルシウムの含有量が６０％と高いものである。
「比較例１１」
坪量が３０ｇ／ｍ2と低く、澱粉量が０．３％と低く、塗工量も８ｇ／ｍ2と低い。
「比較例１２」
坪量が３０ｇ／ｍ2と低く、澱粉量が６．０％と高く、塗工量も１６ｇ／ｍ2と大きい。
【００４０】
以下の表１に結果を示した。
【００４１】
【表１】
2007119962.tif 000002